ПОДЛОЖКА КАТАЛИЗАТОРА, СОДЕРЖАЩАЯ ГОМОГЕННО РАСПРЕДЕЛЕННЫЙ ДИОКСИД ТИТАНА, И СПОСОБ ЕЕ ИЗГОТОВЛЕНИЯ

1. Способ изготовления подложки катализатора, который включает следующие стадии:
i) приготовление суспензии оксида алюминия, имеющей значение рН от 6 до 8, причем суспензия оксида алюминия содержит оксид алюминия, выбранный из группы, состоящей из переходного оксида алюминия, бемита и их смесей;
ii) приготовление раствора соединения титана;
iii) добавление кислоты к суспензии оксида алюминия до тех пор, пока значение рН суспензии оксида алюминия не будет составлять от 4 до 5 с получением суспензии модифицированного кислотой оксида алюминия; и
iv) добавление раствора соединения титана к суспензии модифицированного кислотой оксида алюминия с получением суспензии оксида алюминия / соединения титана.
2. Способ по п. 1, отличающийся тем, что он включает дополнительную стадию добавления кислоты к суспензии оксида алюминия / соединения титана с получением суспензии модифицированного кислотой оксида алюминия/соединения титана.
3. Способ по п. 1 или 2, отличающийся тем, что он включает дополнительную стадию нагревания суспензии оксида алюминия / соединения титана или суспензии модифицированного кислотой оксида алюминия/ соединения титана с получением нагретой суспензии оксида алюминия / соединения титана или нагретой суспензии модифицированного кислотой оксида алюминия / соединения титана.
4. Способ по п. 1, отличающийся тем, что он включает дополнительную стадию сушки суспензии модифицированного кислотой оксида алюминия перед добавлением раствора соединения титана с получением высушенной смеси модифицированного кислотой оксида алюминия.
5. Способ по любому из пп. 1-3, отличающийся тем, что кислота, добавляемая к суспензии оксида алюминия, является муравьиной кислотой, молочной кислотой, лимонной кислотой или их смесями, предпочтительно она является молочной кислотой, лимонной кислотой или их смесями, и наиболее предпочтительно она является лимонной кислотой.
2
3
2
2
3
2
6. Способ по любому из пп. 1-5, отличающийся тем, что суспензия оксида алюминия / соединения титана содержит от 99 мас.% до 95 мас.% оксида алюминия, наиболее предпочтительно - от 99 мас.% до 97 мас.%, в пересчете на AlO, и предпочтительно - от 1 мас.% до 5 мас.%, наиболее предпочтительно - от 1 мас.% до 3 мас.%, соединений титана, в пересчете на TiO, от суммы масс оксида алюминия в пересчете на AlO и соединений титана в пересчете на TiO.
7. Способ по п. 4, отличающийся тем, что добавляемая кислота является карбоновой кислотой, выбранной из группы, состоящей из муравьиной кислоты, молочной кислоты, лимонной кислоты или их смесей.
8. Способ по п. 1 или п. 7, отличающийся тем, что процентная доля кислоты, добавляемой к суспензии оксида алюминия, лежит в диапазоне от 5 мас.% до 30 мас.% от массы суспензии модифицированного кислотой оксида алюминия, предпочтительно она лежит в диапазоне от 5 мас.% до 20 мас.% от массы суспензии модифицированного кислотой оксида алюминия.
9. Способ по любому из пп. 1-8, отличающийся тем, что он включает стадию сушки а) суспензии оксида алюминия / соединения титана или нагретой суспензии оксида алюминия / соединения титана с получением высушенной смеси оксида алюминия / соединения титана или b) суспензии модифицированного кислотой оксида алюминия / соединения титана или нагретой суспензии модифицированного кислотой оксида алюминия / соединения титана с получением высушенной смеси модифицированного кислотой оксида алюминия / соединения титана.
10. Способ по любому из пп. 1-9, отличающийся тем, что он включает стадию кальцинирования высушенной смеси оксида алюминия / соединения титана или высушенной смеси модифицированного кислотой оксида алюминия / соединения титана.
11. Способ по любому из пп. 1-10, отличающийся тем, что переходный оксид алюминия является γ-оксидом алюминия, δ-оксидом алюминия, θ-оксидом алюминия или их смесями, и предпочтительно переходный оксид алюминия является γ-оксидом алюминия.
12. Способ по любому из пп. 1-11, отличающийся тем, что раствор соединения титана получают посредством растворения прекурсора титана в по меньшей мере воде.
13. Способ по п. 12, отличающийся тем, что прекурсор титана является растворимым в воде прекурсором титана и выбран из группы, состоящей из оксалатов титана калия, оксалатов титана аммония, лактатов титана аммония и их смеси.
14. Подложка катализатора, изготовленная по любому из пп. 1-13.
2
2
3
2
15. Кальцинированная подложка катализатора, содержащая подложку из оксида алюминия, покрытую TiO в количестве от 1 мас.% до 5 мас.% в пересчете на массу подложки из оксида алюминия (AlO), причем TiO гомогенно распределен по подложке из оксида алюминия.
16. Способ изготовления активированной подложки катализатора, который включает:
i) изготовление подложки катализатора по любому из пп. 1-13, и
ii) нанесение активатора на поверхность подложки катализатора и/или внедрение его внутрь подложки катализатора с получением активированной подложки катализатора.